СРЕДСТВО И СПОСОБ ДЛЯ ПОКРЫТИЯ МЕТАЛЛИЧЕСКИХ ПОВЕРХНОСТЕЙ

1. Средство для покрытия металлических поверхностей на основе отверждающихся полиэфирных смол в качестве органического связующего, причем средство содержит в расчете на его общую массу от 4 до 20 мас.% алюминиевых чешуек и не более 0,1 мас.% соединений, содержащих изоцианатные группы, отличающееся тем, что средство содержит
a) в качестве органического связующего, по меньшей мере, одну гидроксилированную полиэфирную смолу, имеющую в не содержащем растворителя состоянии кислотное число менее 5 мг КОН/г и гидроксильное число в пределах от 10 до 50 мг КОН/г;
b) алюминиевые чешуйки со средним диаметром плоскостей в пределах от 20 до 60 мкм и толщиной в пределах от 0,3 до 1 мкм;
c) дополнительно поперечно-сшивающий компонент для гидроксилированной полиэфирной смолы в блокированной форме и
d) дополнительно, по меньшей мере, один кислый катализатор поперечной сшивки.
2. Средство по п.1, отличающееся тем, что средняя молекулярная масса гидроксилированной полиэфирной смолы находится в пределах от 2000 до 15000.
3. Средство по п.1, отличающееся тем, что в качестве поперечно-сшивающего компонента оно содержит, по меньшей мере, один меламиноформальдегидный поперечно-сшивающий реагент.
4. Средство по п.1, отличающееся тем, что кислый катализатор поперечной сшивки в блокированной форме активируют при температуре выше 110°С.
5. Средство по п.1, отличающееся тем, что оно дополнительно содержит в расчете на его общую массу от 2 до 10 мас.% ингибиторов коррозии или антикоррозионный пигмент.
6. Средство по п.1, отличающееся тем, что оно содержит в расчете на его общую массу
от 20 до 50 мас.% органического связующего и
от 30 до 70 мас.% растворителя,
причем суммарное содержание растворителя и органического связующего не превышает 96 мас.%, предпочтительно, оно не превышает 90 мас.%.
7. Средство по одному из пп.1-6, отличающееся тем, что оно содержит в расчете на общую массу средства
от 15 до 40 мас.%, предпочтительно, от 20 до 35 мас.% гидроксилированной полиэфирной смолы,
от 2 до 10 мас.%, предпочтительно, от 3 до 8 мас.% компонента поперечной сшивки для гидроксилированной полиэфирной смолы,
от 0,05 до 1 мас.%, предпочтительно, от 0,1 до 0,5 мас.% кислого катализатора поперечной сшивки.
8. Способ для покрытия металлической ленты в ленточном способе, отличающийся тем, что
i) металлическую ленту при необходимости очищают;
2
ii) приводят ее в контакт с кислым обрабатывающим раствором, образующим на поверхности стали конверсионный слой, содержащий не более 1 мг хрома на 1 м, и после промежуточной промывки водой или без промежуточной промывки водой,
iii) металлическую ленту покрывают средством, содержащим в расчете на его общую массу
от 20 до 50 мас.% органического связующего и
от 30 до 70 мас.% растворителя,
причем суммарное содержание растворителя и органического связующего не превышает 96 мас.%, с образованием мокрой пленки такой толщины, что после отверждения получают толщину нанесенного слоя в пределах от 3 до 30 мкм, причем органическое связующее содержит в качестве компонентов
a) по меньшей мере, одну гидроксилированную полиэфирную смолу, имеющую в не содержащем растворителя состоянии кислотное число менее 5 мг КОН/г и гидроксильное число в пределах от 10 до 50 мг КОН/г,
b) поперечно-сшивающий компонент для гидроксилированной полиэфирной смолы,
с) дополнительно, по меньшей мере, один кислый катализатор поперечной сшивки в блокированной форме, и средство в расчете на его общую массу содержит от 4 до 20 мас.% алюминиевых чешуек со средним диаметром плоскостей в пределах от 20 до 60 мкм и толщиной в пределах от 0,3 до 1 мкм и не более 0,1 мас.% соединений, содержащих изоцианатные группы;
iv) нанесенный на стадии (iii) мокрый слой отверждают ИК облучением или нагреванием металлической ленты до температуры субстрата в пределах от 120 до 280°С.
9. Способ по п.8, отличающийся тем, что средство на стадии (iii) содержит в качестве поперечно-сшивающего компонента, по меньшей мере, один меламиноформальдегидный поперечно-сшивающий реагент.
10. Способ по 8, отличающийся тем, что кислый катализатор поперечной сшивки в блокированной форме в средстве на стадии (iii) активируют при температуре выше 110°С.
11. Способ по п.8, отличающийся тем, что средство на стадии (iii) содержит дополнительно в расчете на его общую массу от 2 до 10 мас.% ингибиторов коррозии или антикоррозионного пигмента.
12. Способ по 8, отличающийся тем, что средство на стадии (iii) содержит в расчете на общую массу средства
от 15 до 40 мас.%, предпочтительно, от 20 до 35 мас.% гидроксилированной полиэфирной смолы,
от 2 до 10 мас.%, предпочтительно, от 3 до 8 мас.% поперечно-сшивающего компонента для гидроксилированной полиэфирной смолы,
от 0,05 до 1 мас.%, предпочтительно, от 0,1 до 0,5 мас.% кислого катализатора поперечной сшивки.
13. Способ по п.8, отличающийся тем, что обе стадии (iii) и (iv) проводят дважды и на первой паре стадий (iii)+(iv) наносят слой толщиной в пределах от 3 до 15 мкм, а на второй паре стадий (iii)+(iv) наносят на него другой слой толщиной в пределах от 10 до 27 мкм.
14. Способ по одному из пп.8-13, отличающийся тем, что металлической лентой является стальная лента.
15. Металлическая лента или изготовленные из нее металлический лист либо конструкционная деталь, изготовленная способом по одному или нескольким из пп.8-14, причем на них не нанесено никакого другого лакового слоя.
16. Металлическая лента или изготовленные из нее металлический лист либо конструкционная деталь по п.15, отличающиеся тем, что образованный на стадиях (iii) и (iv) нанесенный слой имеет толщину от 3 до 10 мкм и на него нанесен, по меньшей мере, один другой лаковый слой, не являющийся слоем прозрачного лака.
17. Применение металлической ленты или изготовленных из нее металлического листа либо конструкционной детали по п.15 для изготовления бытовых приборов или архитектурных деталей, особенно для стен зданий или кровли либо для наружной облицовки стен зданий или кровли.
18. Применение металлической ленты или изготовленных из нее металлического листа либо конструкционной детали по п.16 для изготовления автомобилей, мебели или бытовых приборов.